(57)【特許請求の範囲】
【請求項１】
下記式（１）で示されるフルオロオキシアルキレン基含有ポリマー変性ホスホン酸誘導体。
【化１】
0006520419.tif 000047
（式（１）中、Ａは−ＣＦ3基、−ＣＦ2ＣＦ3基又は下記式（２）で示される基であり、Ｒｆ1は−（ＣＦ2）d−（ＯＣＦ2）p（ＯＣＦ2ＣＦ2）q（ＯＣＦ2ＣＦ2ＣＦ2）r（ＯＣＦ2ＣＦ2ＣＦ2ＣＦ2）s（ＯＣＦ（ＣＦ3）ＣＦ2）t−Ｏ（ＣＦ2）d−であり、ｄはそれぞれ独立に０〜５の整数であり、ｐ、ｑ、ｒ、ｓ、ｔはそれぞれ独立に０〜２００の整数であり、かつ、ｐ＋ｑ＋ｒ＋ｓ＋ｔは３〜２００であり、括弧内に示される各単位はランダムに結合されていてよい。Ｂは水素原子又はトリメチルシリル基であり、Ｑは両末端にケイ素原子を有する２価の連結基であって、下記式（４−１）〜（４−４）
【化２】
0006520419.tif 000048
（式（４−１）〜（４−４）中、ｈは１〜１０の整数であり、ｉは１〜１００の整数であり、Ｒはそれぞれ独立に非置換又は置換の炭素数１〜５のアルキル基又はアリール基である。）
からなる群から選択される基
であり、Ｘはそれぞれ独立に水素原子、アルカリ金属原子、非置換若しくは置換の炭素数１〜５のアルキル基、アリール基、又はＪ3Ｓｉ−（Ｊは独立に非置換若しくは置換の炭素数１〜５のアルキル基又はアリール基である。）で示される１価の基であり、ａ、ｂはそれぞれ独立に２〜２０の整数である。）
【化３】
0006520419.tif 000049
【請求項２】
式（１）及び式（２）において、Ａが−ＣＦ3基であり、Ｂが水素原子である、請求項１に記載のフルオロオキシアルキレン基含有ポリマー変性ホスホン酸誘導体。
【請求項３】
前記Ｒｆ1が下記式（３）で示される２価の直鎖型フルオロオキシアルキレン基である請求項１又は２に記載のフルオロオキシアルキレン基含有ポリマー変性ホスホン酸誘導体。
【化４】
0006520419.tif 000050
（式（３）中、ｄはそれぞれ独立に０〜５の整数であり、ｐ＝１〜８０、ｑ＝１〜８０、ｒ＝０〜１０、ｓ＝０〜１０、ｐ＋ｑ＝５〜１００を満たす整数であり、かつ、ｐ＋ｑ＋ｒ＋ｓは１０〜１００であり、括弧内に示される各単位はランダムに結合されていてよい。）
【請求項４】
前記Ｑが、下記式からなる群から選択される、両末端にケイ素原子を有する２価の連結基である請求項１〜３のいずれか１項に記載のフルオロオキシアルキレン基含有ポリマー変性ホスホン酸誘導体。
【化５】
0006520419.tif 000051
（式中、ｈは１〜１０の整数であり、ｉは２〜２０の整数であり、Ｍｅはメチル基であり、Ｐｈはフェニル基である。）
【請求項５】
請求項１〜４のいずれか１項に記載のフルオロオキシアルキレン基含有ポリマー変性ホスホン酸誘導体の少なくとも１種以上を含む表面処理剤。
【請求項６】
請求項５に記載の表面処理剤で表面処理された物品。
【請求項７】
請求項５に記載の表面処理剤で表面処理された光学物品。
【請求項８】
請求項５に記載の表面処理剤で処理されたタッチパネルディスプレイ。
【発明の詳細な説明】
【技術分野】
【０００１】
本発明は、フルオロオキシアルキレン基含有ポリマー変性ホスホン酸誘導体及び該誘導体を含む表面処理剤に関し、詳細には、撥水撥油性、指紋拭き取り性に優れ、該表面処理剤で処理された物品及び光学物品に関する。
【背景技術】
【０００２】
一般に、パーフルオロオキシアルキレン基含有化合物は、その表面自由エネルギーが非常に小さいために、撥水撥油性、耐薬品性、潤滑性、離型性、防汚性などの特性を有し、その特性を利用して、工業的には紙・繊維などの撥水撥油防汚剤、磁気記録媒体の滑剤、精密機器の防油剤、離型剤、化粧料、保護膜などに幅広く利用されている。
【０００３】
しかし、その性質は同時に他の基材に対して非粘着性、非密着性であることを意味しており、パーフルオロオキシアルキレン基含有化合物を基材表面に塗布することはできても、その被膜を基材表面に直接的に密着させることは困難であった。
【０００４】
一方、ガラスや布などの基材表面と有機化合物とを結合させる材料として、シランカップリング剤がよく知られており、各種基材表面のコーティング剤として幅広く利用されている。シランカップリング剤は、１分子中に有機官能基と反応性シリル基（特には加水分解性シリル基）を有する。加水分解性シリル基は、空気中の水分などによって自己縮合反応を起こして被膜を形成する。該被膜は、加水分解性シリル基がガラスや布などの表面と化学的及び／又は物理的に結合することによって耐久性を有する強固な被膜となる。
【０００５】
特許文献１では、下記式（Ｉ）で示されるフルオロオキシアルキレン基含有ポリマー変性シランが提案されている。
【０００６】
【化１】
0006520419.tif 000002
【０００７】
（式（Ｉ）中、Ｒｆ1は−ＣdＦ2dＯ−の繰り返し単位を５〜１００個含む２価の直鎖型フルオロオキシアルキレン基（ｄは１〜６の整数であり、繰り返し単位ごとに異なっていてよい）であり、Ａ及びＢは、互いに独立に、Ｒｆ2基又は下記式（ＩＩ）で示される基であり、Ｒｆ2はＦ、Ｈ、及び末端が−ＣＦ3基又は−ＣＦ2Ｈ基である１価のフッ素含有基のいずれかであり、Ｑは２価の有機基であり、Ｚはシルアルキレン構造又はシルアリーレン構造を含み、かつシロキサン結合を含まない２〜７価の連結基であり、Ｒは炭素数１〜４のアルキル基又はフェニル基であり、Ｘは加水分解性基であり、ａは２又は３、ｂは１〜６、ｃは１〜５の整数である。）
【０００８】
【化２】
0006520419.tif 000003
【０００９】
該フルオロオキシアルキレン基含有シランで処理したガラスは、汚れ拭き取り性に優れ、密着性に優れた材料を得ることができるが、ガラスや二酸化ケイ素（シリカ）以外の表面に直接的に密着させることは困難であった。
【００１０】
最近では、外観や視認性をよくするためにディスプレイの表面や電子機器等の筐体に指紋を付きにくくする技術や、汚れを落とし易くする技術の要求が年々高まってきており、ガラスや二酸化ケイ素（シリカ）以外の表面にも密着可能な材料の開発が望まれている。
【００１１】
また、電子機器が設置型から携帯型へ、信号入力方式がボタン方式からタッチパネル方式へ移行するのに伴って、電子機器に直接触れる機会が増えているため、指紋を付きにくくする処理又は汚れを拭き取り易くする処理が必要な基板の種類が多様化してきている。この基板としては、ガラス以外では、金属酸化物や樹脂が挙げられる。また、タッチパネルディスプレイやウェアラブル端末の表面に被覆する撥水撥油層は、傷付き防止性及び指紋拭き取り性の観点から動摩擦係数が低いことが望ましい。そのため動摩擦係数が低い撥水撥油層の開発も要求されている。さらに、それらの端末は汚れ拭き取り作業を実施することが多いため、耐摩耗性が必要となる。
【先行技術文献】
【特許文献】
【００１２】
【特許文献１】特開２０１３−１１７０１２号公報
【発明の概要】
【発明が解決しようとする課題】
【００１３】
従って、本発明の目的は、撥水撥油性、低動摩擦性、汚れの拭き取り性、離型性、耐摩耗性、及び、基材への密着性に優れた被膜を形成するフルオロオキシアルキレン基含有ポリマー変性ホスホン酸誘導体、及びこれを含み、性能を長期にわたって保持可能な耐久性を備えた表面処理剤、該表面処理剤で処理された物品及び光学物品を提供することにある。
【課題を解決するための手段】
【００１４】
本発明者らは、上記課題を解決するため鋭意研究を重ねた結果、フルオロオキシアルキレン基含有ポリマーを主鎖構造に有し、ホスホン酸基を末端基に有する下記化合物が金属酸化物へ密着し、塗布後、汚れ拭き取り性、低動摩擦性に優れ、金属酸化物に対して、耐摩耗性に優れた撥水撥油層を形成できることを見出し、本発明を完成した。
【００１５】
即ち、本発明は、下記のフルオロオキシアルキレン基含有ポリマー変性ホスホン酸誘導体及び該誘導体を含む表面処理剤、該表面処理剤で処理された物品、光学物品及びタッチパネルディスプレイを提供するものである。
【００１６】
〔１〕
下記式（１）で示されるフルオロオキシアルキレン基含有ポリマー変性ホスホン酸誘導体。
【００１７】
【化３】
0006520419.tif 000004
【００１８】
（式（１）中、Ａは末端が−ＣＦ3基である１価のフッ素含有基又は下記式（２）で示される基であり、Ｒｆ1は−（ＣＦ2）d−（ＯＣＦ2）p（ＯＣＦ2ＣＦ2）q（ＯＣＦ2ＣＦ2ＣＦ2）r（ＯＣＦ2ＣＦ2ＣＦ2ＣＦ2）s（ＯＣＦ（ＣＦ3）ＣＦ2）t−Ｏ（ＣＦ2）d−であり、ｄはそれぞれ独立に０〜５の整数であり、ｐ、ｑ、ｒ、ｓ、ｔはそれぞれ独立に０〜２００の整数であり、かつ、ｐ＋ｑ＋ｒ＋ｓ＋ｔは３〜２００であり、括弧内に示される各単位はランダムに結合されていてよい。Ｂは水素原子、アシル基又はシリル基であり、Ｑは両末端にケイ素原子を有する２価の連結基であり、Ｘはそれぞれ独立に水素原子、アルカリ金属原子、非置換若しくは置換の炭素数１〜５のアルキル基、アリール基、又はＪ3Ｓｉ−（Ｊは独立に非置換若しくは置換の炭素数１〜５のアルキル基又はアリール基である。）で示される１価の基であり、ａ、ｂはそれぞれ独立に２〜２０の整数である。）
【００１９】
【化４】
0006520419.tif 000005
【００２０】
〔２〕
前記Ｒｆ1が下記式（３）で示される２価の直鎖型フルオロオキシアルキレン基である〔１〕に記載のフルオロオキシアルキレン基含有ポリマー変性ホスホン酸誘導体。
【００２１】
【化５】
0006520419.tif 000006
【００２２】
（式（３）中、ｄはそれぞれ独立に０〜５の整数であり、ｐ＝１〜８０、ｑ＝１〜８０、ｒ＝０〜１０、ｓ＝０〜１０、ｐ＋ｑ＝５〜１００を満たす整数であり、かつ、ｐ＋ｑ＋ｒ＋ｓ＋ｔは１０〜１００であり、括弧内に示される各単位はランダムに結合されていてよい。）
【００２３】
〔３〕
前記Ｑが、下記式（４−１）〜（４−４）からなる群から選択される、両末端にケイ素原子を有する２価の連結基である〔１〕又は〔２〕に記載のフルオロオキシアルキレン基含有ポリマー変性ホスホン酸誘導体。
【００２４】
【化６】
0006520419.tif 000007
【００２５】
（式（４−１）〜（４−４）中、ｈは２〜１０の整数であり、ｉは１〜１００の整数であり、Ｒはそれぞれ独立に非置換又は置換の炭素数１〜５のアルキル基又はアリール基である。）
【００２６】
〔４〕
〔１〕〜〔３〕のいずれか１に記載のフルオロオキシアルキレン基含有ポリマー変性ホスホン酸エステル誘導体の少なくとも１種以上を含む表面処理剤。
【００２７】
〔５〕
〔４〕に記載の表面処理剤で表面処理された物品。
〔６〕
〔４〕に記載の表面処理剤で表面処理された光学物品。
〔７〕
〔４〕に記載の表面処理剤で処理されたタッチパネルディスプレイ。
【発明の効果】
【００２８】
本発明のフルオロオキシアルキレン基含有ポリマー変性ホスホン酸誘導体は、基材への密着性に優れ、撥水撥油性、低動摩擦性、汚れの拭き取り性に優れた被膜を与えることができ、種々のコーティング用途に長期に渡って有効に使用することができる。
【発明を実施するための形態】
【００２９】
以下に、本発明をより詳細に説明する。
【００３０】
本発明のフルオロオキシアルキレン基含有ポリマー変性ホスホン酸誘導体は、下記式（１）で示されるものである。
【００３１】
【化７】
0006520419.tif 000008
【００３２】
（式（１）中、Ａは末端が−ＣＦ3基である１価のフッ素含有基又は下記式（２）で示される基であり、Ｒｆ1は−（ＣＦ2）d−（ＯＣＦ2）p（ＯＣＦ2ＣＦ2）q（ＯＣＦ2ＣＦ2ＣＦ2）r（ＯＣＦ2ＣＦ2ＣＦ2ＣＦ2）s（ＯＣＦ（ＣＦ3）ＣＦ2）t−Ｏ（ＣＦ2）d−であり、ｄはそれぞれ独立に０〜５の整数であり、ｐ、ｑ、ｒ、ｓ、ｔはそれぞれ独立に０〜２００の整数であり、かつ、ｐ＋ｑ＋ｒ＋ｓ＋ｔは３〜２００であり、括弧内に示される各単位はランダムに結合されていてよい。Ｂは水素原子、アシル基又はシリル基であり、Ｑは両末端にケイ素原子を有する２価の連結基であり、Ｘはそれぞれ独立に水素原子、アルカリ金属原子、非置換若しくは置換の炭素数１〜５のアルキル基、アリール基、又はＪ3Ｓｉ−（Ｊは独立に非置換若しくは置換の炭素数１〜５のアルキル基又はアリール基である。）で示される１価の基であり、ａ、ｂはそれぞれ独立に２〜２０の整数である。）
【００３３】
【化８】
0006520419.tif 000009
【００３４】
本発明のフルオロオキシアルキレン基含有ポリマー変性ホスホン酸誘導体は、１価のフルオロオキシアルキレン基又は２価のフルオロオキシアルキレン基含有ポリマー残基（Ｒｆ1）と、ホスホン酸基（−（ＣＨ2）a−ＰＯ（ＯＨ）2）又はホスホン酸エステル基（−（ＣＨ2）a−ＰＯ（ＯＸ）2）が、ジメチルシリレン基、ジエチルシリレン基、ジフェニルシリレン基等のジオルガノシリレン基、ジメチルポリシロキサン基、ジエチルポリシロキサン基、ジフェニルポリシロキサン基等のジオルガノポリシロキサン基のいずれかを含む２価の連結基を介して結合した構造であり、ホスホン酸基又はホスホン酸エステル基を末端に２つ有する。
【００３５】
上記式（１）において、Ｒｆ1は下記式で示されるものである。
【００３６】
【化９】
0006520419.tif 000010
【００３７】
式中、ｄはそれぞれ独立に０〜５の整数、ｐ、ｑ、ｒ、ｓ、ｔはそれぞれ独立に０〜２００の整数であり、かつ、ｐ＋ｑ＋ｒ＋ｓ＋ｔは３〜２００であり、括弧内に示される各単位はランダムに結合されていてよい。該フルオロオキシアルキレン基の繰り返し単位の合計（ｐ＋ｑ＋ｒ＋ｓ＋ｔ）は３〜２００であり、１０〜１５０が好ましく、１５〜８０がより好ましい。
上記繰り返し単位を含むＲｆ1として、具体的には、下記のものが例示できる。
【００３８】
【化１０】
0006520419.tif 000011
【００３９】
（式中、ｄ’は上記ｄと同一であり、ｐ’は上記ｐと同一であり、ｑ’は上記ｑと同一であり、ｒ’、ｓ’、ｔ’はそれぞれ１以上の整数であり、その上限は上記ｒ、ｓ、ｔの上限と同一である。）
【００４０】
中でも、Ｒｆ1は下記式（３）で示される２価の直鎖型フルオロオキシアルキレン基が低動摩擦性の観点から、タッチパネル等の滑り性を重視する用途には好ましい。
【００４１】
【化１１】
0006520419.tif 000012
（式（３）中、ｄはそれぞれ独立に０〜５の整数であり、ｐ＝１〜８０、ｑ＝１〜８０、ｒ＝０〜１０、ｓ＝０〜１０、ｐ＋ｑ＝５〜１００を満たす整数であり、かつ、ｐ＋ｑ＋ｒ＋ｓ＋ｔは１０〜１００であり、括弧内に示される各単位はランダムに結合されていてよい。）
【００４２】
上記式（１）において、Ａは末端が−ＣＦ3基である１価のフッ素含有基又は下記式（２）で示される基であり、Ａがフッ素含有基の場合には、炭素数１〜６のパーフルオロ基が好ましく、中でも−ＣＦ3基、−ＣＦ2ＣＦ3基がより好ましい。
【００４３】
上記式（１）及び（２）において、ａ及びｂは１〜２０の整数であるが、２〜１０の整数が好ましい。
【００４４】
上記式（１）及び（２）において、Ｑは−（ＣＨ2）ａ−基と−（ＣＨ2）b−基との連結基であり、非置換又は置換の炭素数２〜４０の２価の有機基が好ましく、該有機基は、ジメチルシリレン基、ジエチルシリレン基、ジフェニルシリレン基等のジオルガノシリレン基、ジメチルポリシロキサン基、ジエチルポリシロキサン基、ジフェニルポリシロキサン基等のジオルガノポリシロキサン基からなる群から選択される１種又は２種以上の基を含む。
【００４５】
ここで、非置換又は置換の炭素数１〜１２の２価の炭化水素基としては、メチレン基、エチレン基、プロピレン基（トリメチレン基、メチルエチレン基）、ブチレン基（テトラメチレン基、メチルプロピレン基）、ヘキサメチレン基、オクタメチレン基等のアルキレン基、フェニレン基等のアリーレン基、又はこれらの基の２種以上の組み合わせ（アルキレン・アリーレン基等）で示される２価の基が挙げられ、これらの基の水素原子の一部又は全部をフッ素、塩素、臭素、ヨウ素等のハロゲン原子で置換したものであってもよく、中でも非置換又は置換の炭素数１〜３のアルキル基又はフェニル基が好ましい。
【００４６】
例えば、Ｑとしては下記の基が挙げられる。
【００４７】
【化１２】
0006520419.tif 000013
【００４８】
（式中、ｈは１〜１０の整数であり、ｉは２〜２０の整数であり、Ｍｅはメチル基であり、Ｐｈはフェニル基である。）
【００４９】
上記式（１）及び（２）において、Ｂは、水素原子、アシル基又はシリル基である。アシル基の例としては、アセチル基、アセトイミドイル基、チオアセチル基、ベンゼンスルホニル基が挙げられる。シリル基の例としては、トリメチルシリル基、トリエチルシリル基、トリイソプロリルシリル基、トリフェニルシリル基、ｔｅｒｔ−ブチルジメチルシリル基、ｔｅｒｔ−ブチルジフェニルシリル基が挙げられる。Ｂは、水素原子又はトリメチルシリル基であることが好ましい。
【００５０】
本発明のフルオロオキシアルキレン基含有ポリマー変性ホスホン酸誘導体は、上記式（１）で示される化合物であり、Ｘはそれぞれ独立に水素原子、アルカリ金属原子、非置換若しくは置換の炭素数１〜５のアルキル基、アリール基、又はＪ3Ｓｉ−（Ｊは独立に非置換若しくは置換の炭素数１〜５のアルキル基又はアリール基である。）で示される１価の基であるが、ここで、アルカリ金属としては、例えばナトリウム、カリウムなどが挙げられる。
【００５１】
本発明のフルオロオキシアルキレン基含有ポリマー変性ホスホン酸誘導体は、基材への密着性、撥水撥油性、低動摩擦性、離型性、汚れの拭き取り性、耐摩耗性に優れた硬化皮膜を与えることができ、種々のコーティング用途に長期に渡って有効に使用し得る。また、汚れを拭き取り易く、眼鏡レンズ、反射防止膜、偏光板、ＴＶ、タッチパネルディスプレイ、ウェラブル端末、タブレットＰＣ、時計、携帯電話、装飾品、精密金型の被膜として好適である。
【００５２】
上記式（１）で示されるフルオロオキシアルキレン基含有ポリマー変性ホスホン酸誘導体は、例えば、次の方法により製造することができる。
まず、公知の方法によりパーフルオロオキシアルキレン基含有ポリマーの末端ヒドロキシル基に末端不飽和基を付加した化合物を得る。
次に末端に不飽和結合基を２つ有するフルオロオキシアルキレン基含有ポリマーと、ＳｉＨ結合を２つ有する有機ケイ素化合物とを、フッ素系溶剤中、付加反応触媒、例えば塩化白金酸／ビニルシロキサン錯体存在下で、４０〜１２０℃、好ましくは６０〜１００℃で、１〜７２時間、好ましくは３〜２４時間熟成させ、その後、溶剤及び未反応物を８０〜１５０℃、好ましくは９０℃〜１２０℃で減圧留去することで、末端にＳｉＨ基を有するフルオロオキシアルキレン基含有ポリマーを得ることができる。次いで、該ポリマーと末端に不飽和結合基を有するホスホン酸とをフッ素系溶剤中、付加反応触媒、例えば塩化白金酸／ビニルシロキサン錯体存在下、４０〜１２０℃、好ましくは６０〜１００℃で、１〜７２時間、好ましくは３〜２４時間熟成させ、その後、溶剤及び未反応物を８０〜１５０℃、好ましくは９０℃〜１２０℃で減圧留去することで、フルオロオキシアルキレン基含有ポリマー変性ホスホン酸エステルを得ることができる。さらに、該エステルを加水分解することによりフルオロオキシアルキレン基含有ポリマー変性ホスホン酸を得ることができる。加水分解は、塩酸や硫酸等の酸の存在下、大量の水分と反応させることにより行うことができ、還流状態で３時間以上反応させると良い。また、エステル基がトリメチルシリルエステル基の場合には、室温で水と撹拌するのみでもフルオロオキシアルキレン基含有ポリマー変性ホスホン酸を得ることができる。
【００５３】
分子鎖末端に不飽和結合基を２つ有するフルオロオキシアルキレン基としては、例えば、以下に示すものが例示できる。
【００５４】
【化１３】
0006520419.tif 000014
【００５５】
さらに、上記上げた構造の水酸基をシリル基又はアシル基で保護された構造も例示できる。シリル化やアシル化は公知の方法で実施すればよく、例えばトリメチルシリル基は、トリメチルシランをトリス（ペンタフルオロフェニル）ボラン存在下、室温（２５℃）で撹拌することで導入できる。例えばアセチル基の保護は、無水酢酸を、トリエチルアミン、ピリジンの存在下、６０度で２４時間撹拌することで導入できる。
【００５６】
上記式中のＲｆ1としては、例えば、以下の構造が例示できる。
【００５７】
【化１４】
0006520419.tif 000015
【００５８】
本発明の表面処理剤は、本発明のフルオロオキシアルキレン基含有ポリマー変性ホスホン酸誘導体を主成分とするものである。
【００５９】
本発明の表面処理剤は、片末端にホスホン酸基又はホスホン酸エステル基を有するタイプと、両末端にホスホン酸基又はホスホン酸エステル基を有するタイプとを混合しても良い。片末端にホスホン酸基又はホスホン酸エステル基を有するタイプは、両末端にホスホン酸基又はホスホン酸エステル基を有するタイプと比較して、撥水撥油性が高く、動摩擦係数が低く、耐摩耗性にも優れる。一方、両末端にホスホン酸基又はホスホン酸エステル基を有するタイプは、片末端にホスホン酸基又はホスホン酸エステル基を有するタイプと比較して、薄膜塗工でも表面改質が可能である点で優れる。そのため、用途に合わせて、片末端にホスホン酸基又はホスホン酸エステル基を有するタイプと、両末端にホスホン酸基又はホスホン酸エステル基を有するタイプとを混合して、表面処理剤として使用することが好ましい。
【００６０】
また、本発明の表面処理剤は無官能性フルオロオキシアルキレン基含有ポリマーを含んでもよく、片末端加水分解性ポリマーと両末端加水分解性ポリマー１００質量部に対して５〜１２０質量部、好ましくは１０〜６０質量部含まれることが低い動摩擦係数と耐久性を両立するうえで有利である。
【００６１】
また、該表面処理剤は、適当な溶媒に溶解させてから塗工することが好ましい。このような溶剤としては、フッ素変性脂肪族炭化水素系溶剤（ペンタフルオロブタン、パーフルオロヘキサン、パーフルオロヘプタン、パーフルオロオクタン、パーフルオロシクロヘキサン、パーフルオロ１，３−ジメチルシクロヘキサンなど）、フッ素変性芳香族炭化水素系溶剤（ｍ−キシレンヘキサフルオライド、ベンゾトリフルオライド、１，３−トリフルオロメチルベンゼンなど）、フッ素変性エーテル系溶剤（メチルパーフルオロプロピルエーテル、メチルパーフルオロブチルエーテル、エチルパーフルオロブチルエーテル、パーフルオロ（２−ブチルテトラヒドロフラン）など）、フッ素変性アルキルアミン系溶剤（パーフルオロトリブチルアミン、パーフルオロトリペンチルアミンなど）、炭化水素系溶剤（石油ベンジン、ミネラルスピリッツ、トルエン、キシレンなど）、ケトン系溶剤（アセトン、メチルエチルケトン、メチルイソブチルケトンなど）、エーテル系溶剤（テトラヒドロフラン、ジエチルエーテルなど）、エステル系溶剤（酢酸エチルなど）、アルコール系溶剤（イソプロピルアルコールなど）を例示することができる。これらの中では、溶解性、濡れ性などの点で、フッ素変性された溶剤が好ましく、メチルパーフルオロブチルエーテル、エチルパーフルオロブチルエーテル、メトキシパーフルオロエプテン、デカフルオロペンタン、ペンタフルオロブタン、パーフルオロヘキサン、ヘキサフルオロメタキシレンがより好ましく、エチルパーフルオロブチルエーテルやデカフルオロペンタン、ペンタフルオロブタン、パーフルオロヘキサンが特に好ましい。
【００６２】
上記溶媒はその２種以上を混合してもよく、溶媒に溶解させるフルオロオキシアルキレン基含有ポリマー変性ホスホン酸誘導体の最適濃度は、処理方法により異なるが０．０１〜５０質量％、特に０．０３〜２５質量％であることが好ましい。
【００６３】
表面処理剤は、ウェット塗工法（刷毛塗り、ディッピング、スプレー、インクジェット）、蒸着法など公知の方法で基材に施与することができる。また、硬化温度は、硬化方法によって異なるが、８０℃から２００℃までの範囲が好ましい。硬化湿度としては、加湿下で行うことが反応を促進する上で好ましい。
【００６４】
また、硬化被膜（フッ素層）の膜厚は、５０ｎｍ以下が好ましく、特に２〜２０ｎｍが好ましく、さらに４〜１５ｎｍが好ましい。
【００６５】
上記表面処理剤で処理される基材は、特に制限されず、紙、布、金属及びその酸化物、ガラス、プラスチック、セラミック、石英、サファイヤなど各種材質のものであってよく、サファイヤ、金属酸化物であることが好ましく、これらに撥水撥油性、低動摩擦性、防汚性を付与することができる。
【００６６】
基板の表面がハードコート処理や反射防止処理されていてもよい。密着性を更に向上させるためには、プライマー層として、金属酸化物層（ＴｉＯ2、Ａｌ2Ｏ3、ＺｒＯ2、Ｔａ2Ｏ5、ＩＴＯ、ＡｇＯ、ＣｕＯ等）処理、真空プラズマ処理、大気圧プラズマ処理、イトロ処理、ＵＶ処理、ＶＵＶ（真空紫外線）処理、アルカリ処理、酸処理等の公知の処理方法を用いてもよい。
【００６７】
本発明の表面処理剤で処理される物品としては、カーナビゲーション、カーオーディオ、タブレットＰＣ、スマートフォン、ウェラブル端末、携帯電話、デジタルカメラ、デジタルビデオカメラ、ＰＤＡ、ポータブルオーディオプレーヤー、ゲーム機器、各種操作パネル、電子公告等に使用される液晶ディスプレイ、有機ＥＬディスプレイ、プラズマディスプレイ、タッチパネルディスプレイや、メガネレンズ、カメラレンズ、レンズフィルター、サングラス、胃カメラ等の医療用器機、複写機、保護フィルム、反射防止フィルム等の光学物品が挙げられる。本発明の表面処理剤は、前記物品に指紋及び皮脂が付着するのを防止し、汚れを容易に拭き取ることができるため、特にメガネレンズ、スマートフォン、ＰＣ、スマートウォッチ等のタッチパネルディスプレイや輸送用機器のインパネの撥水撥油層として有用である。
【実施例】
【００６８】
以下に、実施例及び比較例を示し、本発明を具体的に説明するが、本発明は下記の実施例に限定されるものではない。
【００６９】
実施例及び比較例において使用した試験方法は、以下のとおりである。
【００７０】
［撥水撥油性の評価方法］
接触角計（協和界面科学社製ＤｒｏｐＭａｓｔｅｒ）を用いて、硬化被膜の水接触角及びオレイン酸に対する接触角を２５℃、湿度４０％で測定した。なお、水接触角は、２μｌの液滴をサンプル表面に着滴させた後、１秒後に測定した。オレイン酸接触角は、４μｌの液滴をサンプル表面に着滴させた後、１秒後に測定した。
【００７１】
［動摩擦係数］
ベンコット（旭化成社製）に対する動摩擦係数を、表面性試験機（新東科学社製  ＨＥＩＤＯＮ  １４ＦＷ）を用いて下記条件で測定した。
接触面積：１０ｍｍ×３０ｍｍ
荷重：１００ｇ
【００７２】
［マジックインク拭取り性］
上記にて作製したフィルムを用い、処理表面に油性マジック（ゼブラ株式会社製『ハイマッキー』）を塗り、ラビングテスター（新東科学社製）により下記条件で拭いた後のマジックインクの拭取り性を、下記指標を用い、目視により評価した。
試験環境条件：２５℃、湿度４０％
拭取り材：試料と接触するテスターの先端部にティッシュペーパー（カミ商事株式会社製エルモア）を固定したもの。
移動距離（片道）２０ｍｍ
移動速度１８００ｍｍ／ｍｉｎ
接触面積：１０ｍｍ×３０ｍｍ
荷重：５００ｇ
◎：１往復の拭取り操作で簡単に完全に拭取れる。
○：１往復の拭取り操作では少しインクが残る。
△：１往復の拭取り操作では半分ほど残る。
×：全く拭きとれない。
【００７３】
［耐摩耗試験］
往復摩耗試験機（新東科学社製ＨＥＩＤＯＮ  ３０Ｓ）を用いて、下記条件で硬化被膜の耐摩耗試験を実施した。
評価環境条件：２５℃、湿度４０％
擦り材：試料と接触するテスターの先端部（１０ｍｍ×３０ｍｍ）に不織布を８枚重ねて固定した。
荷重：５００ｇ
擦り距離（片道）：４０ｍｍ
擦り速度：４，８００ｍｍ／ｍｉｎ
往復回数：１０００往復
【００７４】
実施例１
工程（１ｉ）
反応容器に、テトラヒドロフラン１５０ｇ、１，３−ビストリフルオロメチルベンゼン３００ｇを混合し、０．７Ｍのアリルマグネシウムブロミド１６０ｍｌを滴下した。続いて、下記式（１ａ）で示される化合物３００ｇをゆっくりと滴下した後、６０℃で４時間加熱した。
【００７５】
【化１５】
0006520419.tif 000016
【００７６】
加熱終了後、室温まで冷却し、１．２Ｍ塩酸水溶液３００ｇ中へ溶液を滴下し、反応を停止させた。分液操作により、下層であるフッ素化合物層を回収後、アセトンで洗浄した。洗浄後、の下層であるフッ素化合物を再び回収し、溶剤及び未反応物を留去することで、下記式（１ｂ）を２９０ｇ得た。
【００７７】
【化１６】
0006520419.tif 000017
【００７８】
工程（１ｉｉ）
次に、上記工程（１ｉ）で得られた化合物（式（１ｂ））２０ｇ、１，３−トリフルオロメチルベンゼン３０ｇ、１，２−ビス（ジメチルシリル）エタン７．６ｇ、塩化白金酸／ビニルシロキサン錯体のトルエン溶液０．００５ｇ（Ｐｔ単体として１．２５×１０-9モルを含有）を混合し、８０℃で３時間熟成させた。その後、溶剤及び未反応物を減圧溜去したところ液状の生成物２０ｇを得た。得られた化合物を1Ｈ−ＮＭＲにより測定し、下記式（１ｃ）であることを確認した。
【００７９】
【化１７】
0006520419.tif 000018
【００８０】
工程（１ｉｉｉ）
次に、上記工程（１ｉｉ）で得られた化合物（式（１ｃ））２０ｇ、１，３−トリフルオロメチルベンゼン３０ｇ、アリルホスホンサンジエチル３．４ｇ、塩化白金酸／ビニルシロキサン錯体のトルエン溶液０．００５ｇ（Ｐｔ単体として１．２５×１０-9モルを含有）を混合し、９０℃で４８時間熟成させた。その後、溶剤及び未反応物を減圧溜去したところ液状の生成物２０ｇを得た。得られた混合物を1Ｈ−ＮＭＲにより測定し、下記式（１ｄ）であることを確認した。
【００８１】
【化１８】
0006520419.tif 000019
【００８２】
工程（１ｉｖ）
次に、上記工程（１ｉｉｉ）で得られた化合物（式（１ｄ））２０ｇ、１，３−トリフルオロメチルベンゼン３０ｇ、ジエチルエーテル１０ｇ、ブロモトリメチルシラン２．９ｇを混合し、７０℃で２４時間熟成させた。その後、溶剤及び未反応物を減圧溜去したところ液状の生成物２１ｇを得た。得られた混合物を1Ｈ−ＮＭＲにより測定し、下記式（１ｅ）であることを確認した。
【００８３】
【化１９】
0006520419.tif 000020
【００８４】
上記式（１ｅ）の化合物（以下、「化合物１」という）の1Ｈ−ＮＭＲ（ＴＭＳ基準、ｐｐｍ）データを次に示す。
【００８５】
【化２０】
0006520419.tif 000021
【００８６】
工程（１ｖ）
次に、上記式（１ｅ）の化合物１  ２０ｇを水１００ｇとアセトン５０ｇを混合した溶液に滴下し、２０℃で３時間撹拌し１時間静置した。その後、下層を取り出し、溶剤を減圧溜去したところ液状の生成物１７ｇを得た。得られた混合物を1Ｈ−ＮＭＲにより、下記式（１ｆ）であることを確認した。
【００８７】
【化２１】
0006520419.tif 000022
【００８８】
上記式（１ｆ）の化合物（以下、「化合物２」という）の1Ｈ−ＮＭＲ（ＴＭＳ基準、ｐｐｍ）データを以下に示す。
【００８９】
【化２２】
0006520419.tif 000023
【００９０】
実施例２
実施例１で得られた化合物（式（１ｄ））２０ｇ、１，３−トリフルオロメチルベンゼン３０ｇ、ジエチルエーテル１０ｇ、ブロモトリメチルシラン３．２５０ｇを混合し、７０℃で２４時間熟成させた。その後、溶剤及び未反応物を減圧溜去したところ液状の生成物２０ｇを得た。得られた混合物を1Ｈ−ＮＭＲにより測定し、下記式（２ｅ）であることを確認した。
【００９１】
【化２３】
0006520419.tif 000024
【００９２】
式（２ｅ）中、ＸはＣＨ2ＣＨ3又はＳｉ（ＣＨ3）3である。
ＣＨ2ＣＨ3：Ｓｉ（ＣＨ3）3  ＝  ５９：４１
（ｐ／ｑ＝０．９、ｐ＋ｑ≒４５）
【００９３】
上記式（２ｅ）の化合物（以下、「化合物３」という）の1Ｈ−ＮＭＲ（ＴＭＳ基準、ｐｐｍ）データを以下に示す。
【００９４】
【化２４】
0006520419.tif 000025
【００９５】
実施例３
工程（３ｉ）
実施例１で得られた化合物（式（１ｂ））２０ｇ、１，３−トリフルオロメチルベンゼン３０ｇ、１，４−ビス（ジメチルシリル）ベンゼン３０ｇ、塩化白金酸／ビニルシロキサン錯体のトルエン溶液０．００５ｇ（Ｐｔ単体として１．２５×１０-9モルを含有）を混合し、８０℃で５時間熟成させた。その後、溶剤及び未反応物を減圧溜去したところ液状の生成物２１ｇを得た。得られた化合物を1Ｈ−ＮＭＲにより測定し、下記式（３ｃ）であることを確認した。
【００９６】
【化２５】
0006520419.tif 000026
【００９７】
工程（３ｉｉ）
次に、上記工程（３ｉ）で得られた化合物（式（３ｃ））２０ｇ、１，３−トリフルオロメチルベンゼン３０ｇ、アリルホスホンサンジエチル４．０ｇ、塩化白金酸／ビニルシロキサン錯体のトルエン溶液０．００５ｇ（Ｐｔ単体として１．２５×１０-9モルを含有）を混合し、９０℃で４８時間熟成させた。その後、溶剤及び未反応物を減圧溜去したところ液状の生成物２０ｇを得た。得られた混合物を1Ｈ−ＮＭＲにより測定し、下記式（３ｄ）であることを確認した。
【００９８】
【化２６】
0006520419.tif 000027
【００９９】
工程（３ｉｉｉ）
次に、上記工程（３ｉｉ）で得られた化合物（式（３ｄ））２０ｇ、１，３トリフルオロメチルベンゼン３０ｇ、ジエチルエーテル１０ｇ、ブロモトリメチルシラン２．９０ｇを混合し、７０℃で２４時間熟成させた。その後、溶剤及び未反応物を減圧溜去したところ液状の生成物２１ｇを得た。得られた混合物を1Ｈ−ＮＭＲにより測定し、下記式（３ｅ）であることを確認した。
【０１００】
【化２７】
0006520419.tif 000028
【０１０１】
上記式（３ｅ）の化合物（以下、「化合物４」という）の1Ｈ−ＮＭＲ（ＴＭＳ基準、ｐｐｍ）データを以下に示す。
【０１０２】
【化２８】
0006520419.tif 000029
【０１０３】
さらに、上記化合物４を超臨界精製することにより、主鎖の数平均分子量が異なるサンプルを調製した。なお、１９Ｆ−ＮＭＲにより、化合物４の数平均分子量は４，３８０であった。
【０１０４】
化合物４  ２０ｇを、２５ｍＬの高圧容器に入れ、７０℃に昇温した。その後、液化炭酸ガスを導入することにより、高圧容器の圧力を１５ＭＰａまで上げ、３０分間超臨界状態を保った。二酸化炭素を２ｍｌ／ｍｉｎで２分間流し、流出したサンプルを回収した。この操作を１０ＭＰａから２２ＭＰａまで実施したところ、表１に示すサンプル（化合物５〜１２）を分取することができた。
【０１０５】
【表１】
0006520419.tif 000030
【０１０６】
工程（３ｉｖ）
次に、上記化合物４  ２０ｇを水１００ｇとアセトン５０ｇを混合した溶液に滴下し、２０℃で３時間撹拌し１時間静置した。その後、下層を取り出し、溶剤を減圧溜去したところ液状の生成物１７ｇを得た。得られた混合物を1Ｈ−ＮＭＲにより、下記式（３ｆ）であることを確認した。
【０１０７】
【化２９】
0006520419.tif 000031
【０１０８】
上記式（３ｆ）の化合物（以下、「化合物１３」という）の1Ｈ−ＮＭＲ（ＴＭＳ基準、ｐｐｍ）データを以下に示す。
【０１０９】
【化３０】
0006520419.tif 000032
【０１１０】
さらに、上記化合物１３を超臨界精製することにより、主鎖の数平均分子量が異なるサンプルを調製した。なお、１９Ｆ−ＮＭＲにより、化合物１３の数平均分子量は４，２３０であった。
【０１１１】
化合物１３  ２０ｇを、２５ｍＬの高圧容器に入れ、７０℃に昇温した。その後、液化炭酸ガスを導入することにより、高圧容器の圧力を１５ＭＰａまで上げ、３０分間超臨界状態を保った。二酸化炭素を２ｍｌ／ｍｉｎで２分間流し、流出したサンプルを回収した。この操作を１０ＭＰａから２２ＭＰａまで実施したところ、表２に示すサンプル（化合物１４〜２０）を分取することができた。
【０１１２】
【表２】
0006520419.tif 000033
【０１１３】
実施例４
工程（４ｉ）
反応容器に、テトラヒドロフラン１５０ｇ、１，３−ビストリフルオロメチルベンゼン３００ｇを混合し、０．８Ｍのアリルマグネシウムブロミド１６０ｍｌを滴下した。続いて、下記式（４ａ）で示される化合物３００ｇをゆっくりと滴下した後、６０℃で４時間加熱した。
【０１１４】
【化３１】
0006520419.tif 000034
【０１１５】
加熱終了後、室温まで冷却し、１．２Ｍ塩酸水溶液３００ｇ中へ溶液を滴下し、反応を停止させた。分液操作により、下層であるフッ素化合物層を回収後、アセトンで洗浄した。洗浄後、下層であるフッ素化合物を再び回収し、溶剤及び未反応物を留去することで、下記式（４ｂ）を２９５ｇ得た。
【０１１６】
【化３２】
0006520419.tif 000035
【０１１７】
工程（４ｉｉ）
次に、上記工程（４ｉ）で得られた化合物（式（４ｂ））２０ｇ、１，３−トリフルオロメチルベンゼン３０ｇ、１，２−ビス（ジメチルシリル）エタン１１．０ｇ、塩化白金酸／ビニルシロキサン錯体のトルエン溶液０．００５ｇ（Ｐｔ単体として１．２５×１０-9モルを含有）を混合し、８０℃で３時間熟成させた。その後、溶剤及び未反応物を減圧溜去したところ液状の生成物２０ｇを得た。得られた化合物を1Ｈ−ＮＭＲにより測定し、下記式（４ｃ）であることを確認した。
【０１１８】
【化３３】
0006520419.tif 000036
【０１１９】
工程（４ｉｉｉ）
次に、上記工程（４ｉｉ）で得られた化合物（式（４ｃ））２０ｇ、１，３トリフルオロメチルベンゼン３０ｇ、アリルホスホンサンジエチル４．７６ｇ、塩化白金酸／ビニルシロキサン錯体のトルエン溶液０．００５ｇ（Ｐｔ単体として１．２５×１０-9モルを含有）を混合し、９０℃で４８時間熟成させた。その後、溶剤及び未反応物を減圧溜去したところ液状の生成物２０ｇを得た。得られた混合物を1Ｈ−ＮＭＲにより測定し、下記式（４ｄ）であることを確認した。
【０１２０】
【化３４】
0006520419.tif 000037
【０１２１】
工程（４ｉｖ）
次に、上記工程（４ｉｉｉ）で得られた化合物（式（４ｄ））２０ｇ、１，３トリフルオロメチルベンゼン３０ｇ、ジエチルエーテル１０ｇ、ブロモトリメチルシラン５．０ｇを混合し、７０℃で２４時間熟成させた。その後、溶剤及び未反応物を減圧溜去したところ液状の生成物２１ｇを得た。得られた混合物を1Ｈ−ＮＭＲにより測定し、下記式（４ｅ）であることを確認した。
【０１２２】
【化３５】
0006520419.tif 000038
【０１２３】
上記式（４ｅ）の化合物（以下、「化合物２１」という）の1Ｈ−ＮＭＲ（ＴＭＳ基準、ｐｐｍ）データを以下に示す。
【０１２４】
【化３６】
0006520419.tif 000039
【０１２５】
工程（４ｖ）
次に、上記工程（４ｉｖ）で得られた化合物（式（４ｅ））２０ｇを水１００ｇとアセトン５０ｇを混合した溶液に滴下し、２０℃で３時間撹拌し１時間静置した。その後、下層を取り出し、溶剤を減圧溜去したところ液状の生成物１８ｇを得た。得られた混合物を1Ｈ−ＮＭＲにより、下記式（４ｆ）であることを確認した。
【０１２６】
【化３７】
0006520419.tif 000040
【０１２７】
上記式（４ｆ）の化合物（以下、「化合物２２」という）の1Ｈ−ＮＭＲ（ＴＭＳ基準、ｐｐｍ）データを以下に示す。
【０１２８】
【化３８】
0006520419.tif 000041
【０１２９】
表面処理剤及び硬化被膜の調製
実施例１〜４で得たパーフルオロオキシアルキレン基含有ポリマー変性ホスホン酸誘導体を、濃度１０質量％になるように、フッ素系溶剤Ｎｏｖｅｃ７２００（３Ｍ社製）に溶解させて、処理剤を得た。サファイヤガラスの表面をプラズマ処理後に、上記各表面処理剤を下記条件及び装置で真空蒸着塗工した。８０℃、湿度８０％の雰囲気下で１時間硬化させた後、１５０℃で３時間硬化させ、被膜を形成した。
【０１３０】
［プラズマ処理の条件］
・装置：プラズマドライ洗浄装置ＰＤＣ２１０
・ガス：Ｏ２ガス８０ｃｃ、Ａｒガス１０ｃｃ
・出力：２５０Ｗ
・時間：３０秒
【０１３１】
［真空蒸着による塗工条件及び装置］
・測定装置：小型真空蒸着装置ＶＰＣ−２５０Ｆ
・圧力：２．０×１０-3Ｐａ〜３．０×１０-2Ｐａ
・蒸着温度（ボートの到達温度）：５００℃
・蒸着距離：２０ｍｍ
・処理剤の仕込量：５０ｍｇ
・蒸着量：５０ｍｇ
【０１３２】
比較例１〜３の表面処理剤及び硬化被膜は、化合物１及び２に代えて下記の化合物２３〜２５を用いた他は実施例と同様の方法で調製し、評価試験を実施した。
【０１３３】
（比較例１）化合物２３
【０１３４】
【化３９】
0006520419.tif 000042
【０１３５】
（比較例２）化合物２４
【０１３６】
【化４０】
0006520419.tif 000043
【０１３７】
（比較例３）化合物２５
【０１３８】
【化４１】
0006520419.tif 000044
【０１３９】
得られた硬化被膜を下記の方法により評価した。
【０１４０】
評価結果を表３（初期性能）及び表４（耐摩耗性）に示す。
【０１４１】
【表３】
0006520419.tif 000045
【０１４２】
【表４】
0006520419.tif 000046
【０１４３】
表３及び４より、実施例のパーフルオロオキシアルキレン基含有ポリマー変性ホスホン酸誘導体から形成された被膜によって、撥水撥油性が高く、動摩擦係数が低く、かつ、マジックインクの拭き取り性が優れていた。一方、ホスホン酸基又はホスホン酸エステル基を有さない比較例では、撥水撥油性、動摩擦係数は許容範囲内であったが、マジックインクの拭き取り性が悪かった。さらに、実施例のパーフルオロオキシアルキレン基含有ポリマー変性ホスホン酸誘導体から形成された被膜は、布で摩擦後においても水接触角１００度以上、オレイン酸接触角６０度以上という高い撥水撥油性を示した。一方、ホスホン酸基又はホスホン酸エステル基を有さない比較例では、撥水撥油性が大きく低下した。即ち、本発明のフルオロオキシアルキレン基含有ポリマー変性ホスホン酸誘導体は、撥水撥油性、低動摩擦性、汚れの拭き取り性、耐摩耗性、及び、基材への密着性に優れた硬化被膜を提供できる。
【０１４４】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に含有される。